(57)【要約】【課題】従来よりも簡便に、リチウムイオン伝導性酸化物を製造することができるリチウムイオン伝導性酸化物の製造方法を提供する。【解決手段】本発明のリチウムイオン伝導性酸化物の製造方法は、ランタン及びジルコニウムを含むパイロクロア型構造を有する複合酸化物と、リチウム化合物とを含む混合原料を焼成する焼成工程を備え、リチウムイオン伝導性酸化物を製造することを特徴とする。【選択図】なし【特許請求の範囲】
【請求項１】
ランタン及びジルコニウムを含むパイロクロア型構造を有する複合酸化物と、リチウム化合物と、を含む混合原料を焼成する焼成工程を備え、リチウムイオン伝導性酸化物を製造することを特徴とするリチウムイオン伝導性酸化物の製造方法。
【請求項２】
前記焼成工程では、６００〜１２００℃の焼成が行われる請求項１に記載のリチウムイオン伝導性酸化物の製造方法。
【請求項３】
前記リチウムイオン伝導性酸化物は、ガーネット型構造である請求項１又は２に記載のリチウムイオン伝導性酸化物の製造方法。
【請求項４】
前記リチウムイオン伝導性酸化物における、リチウムとランタンとジルコニウムとの含有割合［Ｌｉ：Ｌａ：Ｚｒ（モル比）］が、７：３：２である請求項１乃至３のいずれか一項に記載のリチウムイオン伝導性酸化物の製造方法。
【発明の詳細な説明】
【技術分野】
【０００１】
本発明は、リチウムイオン伝導性酸化物の製造方法に関する。更に詳しくは、本発明は、従来よりも簡便に、リチウムイオン伝導性酸化物を製造することができるリチウムイオン伝導性酸化物の製造方法に関する。
【背景技術】
【０００２】
近年では、全固体Ｌｉ二次電池における固体電解質として、Ｌｉ７Ｌａ３Ｚｒ２Ｏ１２等の、リチウム、ランタン及びジルコニウムを含むガーネット型構造系のリチウムイオン伝導性酸化物を用いることが検討されている（特許文献１〜３等を参照）。
そして、上記Ｌｉ７Ｌａ３Ｚｒ２Ｏ１２は、通常、Ｌｉ２ＣＯ３等のリチウム原料と、Ｌａ２Ｏ３等のランタン原料と、ＺｒＯ２等のジルコニウム原料との混合物を、９００〜１２５０℃の高温で１２〜２４時間ほど焼成する焼成工程を、複数回、繰り返して行うことにより製造されている。
【先行技術文献】
【特許文献】
【０００３】
【特許文献１】特開２０１２−１８７９２号公報
【特許文献２】特開２０１２−１７４６５９号公報
【特許文献３】特開２０１０−１４３７８５号公報
【発明の概要】
【発明が解決しようとする課題】
【０００４】
上述したように、Ｌｉ７Ｌａ３Ｚｒ２Ｏ１２を製造する場合には、高温且つ長時間の焼成工程が複数回必要である。更に、各焼成工程の間には、高温において蒸散し易いリチウム原料を補充する必要があり、その補充には、各段階における焼成物を破砕し、リチウム原料と混合する工程も必要となっている。
そのため、このようなリチウムイオン伝導性酸化物をより簡便に製造する方法が求められているのが現状であり、特に、焼成工程における焼成温度の低温化と、焼成時間の短時間化が求められている。
【０００５】
本発明は、上記実情に鑑みてなされたものであり、従来よりも簡便に、リチウムイオン伝導性酸化物を製造することができるリチウムイオン伝導性酸化物の製造方法を提供することを目的とする。
【課題を解決するための手段】
【０００６】
本発明は以下のとおりである。
［１］ランタン及びジルコニウムを含むパイロクロア型構造を有する複合酸化物と、リチウム化合物と、を含む混合原料を焼成する焼成工程を備え、リチウムイオン伝導性酸化物を製造することを特徴とするリチウムイオン伝導性酸化物の製造方法。
［２］前記焼成工程では、６００〜１２００℃の焼成が行われる請求項１に記載のリチウムイオン伝導性酸化物の製造方法。
［３］前記リチウムイオン伝導性酸化物は、ガーネット型構造である請求項１又は２に記載のリチウムイオン伝導性酸化物の製造方法。
［４］前記リチウムイオン伝導性酸化物における、リチウムとランタンとジルコニウムとの含有割合［Ｌｉ：Ｌａ：Ｚｒ（モル比）］が、７：３：２である請求項１乃至３のいずれか一項に記載のリチウムイオン伝導性酸化物の製造方法。
【発明の効果】
【０００７】
本発明のリチウムイオン伝導性酸化物の製造方法によれば、特定の混合原料を用いているため、高温且つ長時間の焼成工程を何度も繰り返して行う必要がなく、従来よりも簡便にリチウムイオン伝導性酸化物を製造することができる。
また、特定の温度範囲での焼成が行われる場合には、リチウム原料の蒸散を抑制することができ、生産効率を向上させることができる。
【図面の簡単な説明】
【０００８】
【図１】原料混合粉（混合原料）、及び混合原料を各加熱温度で焼成した際におけるＸ線回折パターンを示す図である。
【発明を実施するための形態】
【０００９】
以下、本発明を詳細に説明する。
本発明のリチウムイオン伝導性酸化物の製造方法は、ランタン及びジルコニウムを含むパイロクロア型構造を有する複合酸化物（以下、単に「複合酸化物」ともいう）と、リチウム化合物と、を含む混合原料を焼成する焼成工程を備え、リチウムイオン伝導性酸化物を製造することを特徴とする。
【００１０】
上記混合原料は、複合酸化物と、リチウム化合物と、を含むものである。
この混合原料における上記複合酸化物は、具体的には、［Ａ２−ｘＢ２＋ｘＯ７−δ（但し、ｘ及びδは、−１．６６７≦ｘ≦１．６６７、−０．３３５≦δ≦０．３３５を満たす。）］で表すことができる。
このパイロクロア型構造を有する複合酸化物におけるＡサイトは、ランタン（Ｌａ）、又は、一部が他の元素によって置換されたＬａで構成される。ＡサイトにおけるＬａを置換する他の元素としては、例えば、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ等から選ばれる１種又は２種以上が挙げられる。
一方、この複合酸化物におけるＢサイトは、ジルコニウム（Ｚｒ）、又は、一部が他の元素によって置換されたＺｒで構成される。ＢサイトにおけるＺｒを置換する他の元素としては、例えば、Ｈｆ、Ｔｉ等から選ばれる１種又は２種以上が挙げられる。
【００１１】
上記式［Ａ２−ｘＢ２＋ｘＯ７−δ］におけるｘは、−１．６６７≦ｘ≦１．６６７を満たし、好ましくは−１．３３３≦ｘ≦１．３３３、より好ましくは−１．１≦ｘ≦１．１の範囲を満たす。
また、δは、−０．３３５≦δ≦０．３３５を満たし、好ましくは−０．２≦δ≦０．２、より好ましくは−０．１≦δ≦０．１の範囲を満たす。尚、このδは、パイロクロア型構造における酸素欠陥分を示すための値である。
【００１２】
上記リチウム化合物としては、例えば、Ｌｉ２ＣＯ３、ＬｉＯＨ、Ｌｉ２Ｏ等が挙げられる。尚、これらのリチウム化合物は、１種単独で用いてもよいし、２種以上を組み合わせて用いてもよい。
【００１３】
また、上記混合原料には、目的のリチウムイオン伝導性酸化物の組成に合わせて、上記複合酸化物及びリチウム化合物以外の他の化合物を配合することができる。
上記他の化合物としては、ランタン化合物、ジルコニウム化合物、アルミニウム化合物、ケイ素化合物、ニオブ化合物等を挙げることができる。尚、これらの他の化合物は、１種単独で用いてもよいし、２種以上を組み合わせて用いてもよい。
上記ランタン化合物としては、Ｌａ２Ｏ３、Ｌａ（ＯＨ）３、Ｌａ（ＣＯＯＨ）３、Ｌａ（ＮＯ）３、Ｌａ２（ＳＯ４）３、Ｌａ（Ｃ５Ｈ７Ｏ２）３等が挙げられる。
上記ジルコニア化合物としては、ＺｒＯ２、Ｚｒ（ＯＨ）４、Ｚｒ（ＮＯ）４、Ｚｒ（ＳＯ４）２、Ｚｒ（Ｃ５Ｈ７Ｏ２）４等が挙げられる。
上記アルミニウム化合物としては、Ａｌ２Ｏ３、Ａｌ（ＯＨ）３、ＡｌＣｌ３、Ａｌ（ＣＯＯＨ）３、Ａｌ（ＮＯ）３、Ａｌ２（ＳＯ４）３、Ａｌ（Ｃ５Ｈ７Ｏ２）３等が挙げられる。
上記ケイ素化合物としては、ＳｉＯ２、Ｓｉ（ＯＨ）４、Ｓｉ（Ｃ２Ｈ５Ｏ）４等が挙げられる。
上記ニオブ化合物としては、Ｎｂ２Ｏ５、ＮｂＣｌ５、Ｎｂ（Ｃ５Ｈ７Ｏ２）５等が挙げられる。
【００１４】
また、上記混合原料における、リチウムとランタンとジルコニウムとの含有割合［Ｌｉ：Ｌａ：Ｚｒ（モル比）］は、上述のように、目的のリチウムイオン伝導性酸化物の組成に合わせて調整される。具体的には、例えば、リチウムとランタンとジルコニウムとの含有割合［Ｌｉ：Ｌａ：Ｚｒ（モル比）］は、（６〜８）：（４〜２）：（３〜１）［特に（６．５〜７．５）：（２．５〜３．５）：（１．５〜２．５）、更には（６．８〜７．２）：（２．８〜３．２）：（１．８〜２．２）］とすることができる。
【００１５】
上記混合原料を製造する方法は特に限定されない。具体的には、例えば、ランタン及びジルコニウムを含むパイロクロア型構造を有する複合酸化物からなる粉末と、リチウム化合物からなる粉末と、必要に応じて上記他の化合物からなる粉末と、を湿式混合等により混合することにより得ることができる。尚、これらの化合物を製造する方法は特に限定されず、市販品を用いることもできる。
【００１６】
また、上記混合原料には、本発明の効果を損なわない範囲において、各種の添加剤が含まれていてもよい。具体的な添加剤としては、例えば、焼結助剤、組織制御剤、成型助剤等が挙げられる。これらの添加剤は、１種単独で用いてもよいし、２種以上を組み合わせて用いてもよい。
【００１７】
上記焼成工程では、上記混合原料が焼成される。
この焼成工程における焼成温度は、６００℃以上であることが好ましく、より好ましくは６００〜１２００℃、更に好ましくは７００〜１１００℃、特に好ましくは７３０〜９００℃である。焼成温度がこの範囲である場合には、原料同士を十分に反応させることができるとともに、リチウム原料の蒸散を十分に抑制することができる。
また、焼成時間は、１〜２０時間であることが好ましく、より好ましくは２〜１２時間、更に好ましくは３〜８時間、特に好ましくは４〜６時間である。焼成時間がこの範囲である場合には、原料同士を十分に反応させることができるとともに、リチウム原料の蒸散を十分に抑制することができる。
更に、焼成雰囲気は特に限定されず、大気雰囲気や、窒素ガス、アルゴンガス等の不活性ガス雰囲気等とすることができる。
【００１８】
また、本発明においては、上記焼成工程の前に、上記混合原料を仮焼する仮焼工程を備えていてもよい。仮焼工程を備える場合、仮焼工程後に再粉砕または再混合工程を備えることが原料粉同士の反応の観点から好ましい。
この仮焼工程における仮焼温度は、９０℃以上であることが好ましく、より好ましくは１００〜７００℃、更に好ましくは３００〜６００℃である。
また、仮焼時間は、１〜１０時間であることが好ましく、より好ましくは２〜８時間、更に好ましくは３〜６時間である。
更に、仮焼雰囲気は特に限定されず、大気雰囲気や、窒素ガス、アルゴンガス等の不活性ガス雰囲気等とすることができる。
【００１９】
また、本発明により製造される上記リチウムイオン伝導性酸化物は、ランタン、ジルコニウム及びリチウムを含んでいる限り特に限定されない。具体的には、例えば、ガーネット型構造を有するリチウムイオン伝導性酸化物とすることができる。更には、リチウムとランタンとジルコニウムとの含有割合［Ｌｉ：Ｌａ：Ｚｒ（モル比）］が、７：３：２であるリチウムイオン伝導性酸化物とすることができる。
【実施例】
【００２０】
以下、実施例を挙げて、本発明の実施の形態を更に具体的に説明する。但し、本発明は、これらの実施例に何ら制約されるものではない。
【００２１】
実施例１
（１）原料混合粉の調製
ランタン−ジルコニウム複合酸化物［ジルコン酸ランタン（Ｌａ２Ｚｒ２Ｏ７）］と、リチウム含有化合物［炭酸リチウム（Ｌｉ２ＣＯ３）］と、ランタン化合物［水酸化ランタン（Ｌａ（ＯＨ）３）］とを準備し、Ｌａ２Ｚｒ２Ｏ７：Ｌｉ２ＣＯ３：Ｌａ（ＯＨ）３のモル比が１：３．５：１となるように混合した。即ち、リチウム元素、ランタン元素及びジルコニウム元素のモル比が、Ｌｉ：Ｌａ：Ｚｒ＝７：３：２になるように混合した。
次いで、得られた混合物を、湿式ボールミル（溶媒；アルコール）にて２４時間混合したのち、１００℃で５時間乾燥することによって、原料混合粉（混合原料）を調製した。
【００２２】
（２）焼成工程
得られた原料混合粉をるつぼに入れ、電気炉で１２時間加熱した後、自然冷却して生成物を得た。尚、加熱温度は、７００℃、７５０℃、８００℃とした。
【００２３】
（３）Ｘ線回折及びその結果
得られた各生成物から、その一部を取り出し、Ｘ線回折を行った。その結果を、原料混合粉のＸ線回折結果とともに、図１に示した。尚、図１において、●で示した回折ピークは、ガーネット型化合物のピークを示す。
その結果、図１によれば、加熱して得られた生成物は、ガーネット型化合物（Ｌｉ７Ｌａ３Ｚｒ２Ｏ１２）であることがわかった。
【産業上の利用可能性】
【００２４】
本発明のリチウムイオン伝導性酸化物の製造方法は、リチウム二次電池等の電気化学デバイス分野等において好適に利用することができる。
【図１】
2014172812.tif 000002